КЕРАМИЧЕСКАЯ МАССА ДЛЯ ИЗГОТОВЛЕНИЯ ПЛИТКИ ДЛЯ ПОЛОВ
CERAMIC MIXTURE FOR MAKING FLOOR TILES

Изобретение относится к составам керамических масс для производства плитки для полов.
Известна керамическая масса, содержащая, мас.%: глина огнеупорная 45,0-60,0; перлит 25,0-40,0; металлургический шлак 2,0-6,0; бентонит 5,0-20,0 [1].
Задача изобретения состоит в повышении износостойкости плитки, полученной из керамической массы.
Технический результат достигается тем, что керамическая масса для изготовления плитки для полов, содержащая глину огнеупорную, металлургический шлак, бентонит, дополнительно включает андезитовую муку и тальк при следующем соотношении компонентов, мас.%: глина огнеупорная 49,0-51,0; металлургический шлак 12,0-14,0; бентонит 22,0-26,0; андезитовая мука 5,0-8,0; тальк 5,0-8,0.
В таблице приведены составы керамической массы для изготовления плитки для полов.
Таблица
Компоненты
Состав, мас.%:
1
2
3
Глина огнеупорная
51,0
50,0
49,0
Металлургический шлак
- доменный
-
-
12,0
- сталеплавильный
-
13,0
-
- медеплавильный
14,0
-
-
Бентонит
22,0
24,0
26,0
Андезитовая мука
5,0
6,5
8,0
Тальк
8,0
6,5
5,0
Истираемость плитки, не более г/см<sup>2</sup>
0,02
0,02
0,02
3
В составе керамической массы используют любые качественные глины огнеупорные и бентониты. Используют андезитовую муку с объемной массой 1,2-1,5 г/см.
Плитка из предложенной керамической массы может быть получена следующим образом.
2
Компоненты дозируют в требуемых количествах. Металлургический шлак и тальк по отдельности размалывают до получения порошкообразных продуктов с удельной поверхностью 2500-3500 см/г, смешивают, добавляют андезитовую муку, глину огнеупорную, бентонит и готовят керамическую массу с влажностью 10,0-13,0%. Из полученной массы прессуют плитку. Обжиг плитки осуществляют при температуре 1220-1270°C.
Источники информации
1. Авторское свидетельство №621656 СССР, 1978.